【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
ＳＣＲ触媒とＮＯｘ吸着触媒を含む触媒物品であって、前記ＮＯｘ吸着触媒が、セリア担持パラジウム又は金属含有モレキュラーシーブを含み、前記金属が、セリウム、クロム、コバルト、銅、鉄、ランタン、マンガン、モリブデン、ニッケル、ニオブ、パラジウム、タングステン、銀、バナジウム、及び亜鉛、並びにそれらの混合物からなる群から選択される、触媒物品。
【請求項２】
前記ＳＣＲ触媒が、卑金属、卑金属の酸化物、モレキュラーシーブ、金属含有モレキュラーシーブ、混合酸化物上に担持された金属又はそれらの混合物を含む、請求項１に記載の触媒物品。
【請求項３】
前記卑金属が、セリウム、クロム、コバルト、銅、鉄、マンガン、モリブデン、ニッケル、タングステン、及びバナジウム、並びにそれらの混合物からなる群から選択される、請求項２に記載の触媒物品。
【請求項４】
前記ＳＣＲ触媒が、金属がセリウム、クロム、コバルト、銅、ガリウム、インジウム、イリジウム、鉄、マンガン、モリブデン、ニッケル、パラジウム、白金、ルテニウム、レニウム、銀、スズ及び亜鉛からなる群から選択される金属含有モレキュラーシーブを含む、請求項２に記載の触媒物品。
【請求項５】
前記ＳＣＲ触媒中の前記金属が銅を含む、請求項４に記載の触媒物品。
【請求項６】
前記ＳＣＲ触媒が、アルミノシリケートモレキュラーシーブ、アルミノホスフェートモレキュラーシーブ、シリコアルミノホスフェートモレキュラーシーブ、金属含有アルミノシリケートモレキュラーシーブ、金属含有アルミノホスフェートモレキュラーシーブ、又は金属含有シリコアルミノホスフェートモレキュラーシーブを含む、請求項１に記載の触媒物品。
【請求項７】
前記ＳＣＲ触媒がモレキュラーシーブ又は金属含有モレキュラーシーブを含み、前記モレキュラーシーブ又は前記金属含有モレキュラーシーブ中の前記モレキュラーシーブが、ＡＥＩ、ＢＥＡ（ベータゼオライト）、ＣＨＡ（チャバザイト）、ＦＡＵ（ゼオライトＹ）、ＦＥＲ（フェリエライト）、ＭＦＩ（ＺＳＭ−５）及びＭＯＲ（モルデナイト）からなる群から選択される骨格タイプ又はエリオナイトを含む、請求項６に記載の触媒物品。
【請求項８】
前記混合酸化物上に担持された金属が、（ｉ）セリウム及びジルコニウムからなる担体材料としての混合酸化物もしくは複合酸化物又はそれらの混合物上に分散された少なくとも一種の遷移金属；又は（ｉｉ）不活性酸化物担体材料上に分散された単一酸化物もしくはそれらの複合酸化物又は単一酸化物と複合酸化物の混合物としての酸化セリウム及び酸化ジルコニウムであって、少なくとも一種の遷移金属がその上に分散され、該少なくとも一種の遷移金属がＶＩＢ族金属、ＩＢ族金属、ＩＶＡ族金属、ＶＢ族金属、ＶＩＩＢ族金属、ＶＩＩＩ族金属及びこれらの任意の二種以上の混合物からなる群から選択され、但し、少なくとも一種の選択された遷移金属がタングステンであり、触媒成分中の酸化物としてのセリウム及びジルコニウムの含有量が
ＣｅｘＺｒ１−ＸＯ２（ここで、Ｘ＝０．１〜０．５）
であるものからなる少なくとも一種の触媒成分を含む、請求項２に記載の触媒物品。
【請求項９】
前記ＳＣＲが、（ｉ）セリウム及びジルコニウムからなる担体材料としての混合酸化物もしくは複合酸化物又はそれらの混合物上に分散された二種以上の遷移金属；又は（ｉｉ）不活性酸化物担体材料上に分散された単一酸化物もしくはそれらの複合酸化物又は単一酸化物と複合酸化物の混合物としての酸化セリウム及び酸化ジルコニウムであって、その上に少なくとも二種の遷移金属が分散させられ、但し金属の少なくとも一種がタングステンであるものからなる少なくとも一種の触媒成分を含む、請求項２に記載の触媒物品。
【請求項１０】
前記ＮＯｘ吸着触媒中の前記金属含有モレキュラーシーブの前記モレキュラーシーブが、アルミノシリケート、アルミノホスフェート、又はシリコアルミノホスフェートを含む、請求項１に記載の触媒物品。
【請求項１１】
前記金属含有モレキュラーシーブ中の前記モレキュラーシーブが、１０〜１００のＳＡＲを有するアルミノシリケート、又は５〜１５％のシリカを含むシリカアルミノホスフェートを含む、請求項１に記載の触媒物品。
【請求項１２】
前記ＮＯｘ吸着触媒中の前記金属がコバルト、マンガン、パラジウム、又は亜鉛である、請求項１に記載の触媒物品。
【請求項１３】
前記ＮＯｘ吸着触媒中の前記金属がパラジウム又は亜鉛を含む、請求項１に記載の触媒物品。
【請求項１４】
前記ＳＣＲ触媒中の前記金属が銅であり、前記ＮＯｘ吸着触媒中の前記金属がパラジウムである、請求項１に記載の触媒物品。
【請求項１５】
（ａ）前記ＳＣＲ触媒が卑金属又はその酸化物を含む場合、該卑金属は、該ＳＣＲ触媒の全重量に基づき０．０１〜２０重量％の濃度で存在し；又は（ｂ）前記ＳＣＲ触媒が金属含有モレキュラーシーブを含む場合、該ＳＣＲ触媒中の該金属は該モレキュラーシーブの重量に基づき０．０１〜１０重量％の濃度で該モレキュラーシーブ中に存在する、請求項１に記載の触媒物品。
【請求項１６】
前記ＳＣＲ触媒が、約０．５〜約４．０ｇ／ｉｎ３の添加量で存在する、請求項１に記載の触媒物品。
【請求項１７】
前記ＮＯｘ吸着触媒中の金属が、ＮＯｘ吸着触媒の全重量に基づき０．０１〜２０重量％の濃度で存在する、請求項１に記載の触媒物品。
【請求項１８】
請求項１に記載の触媒物品であって、
（ａ）前記ＳＣＲ触媒を含む第一層と前記ＮＯｘ吸着触媒を含む第二層、又は
（ｂ）前記ＮＯｘ吸着触媒を含む第一層と前記ＳＣＲ触媒を含む第二層
を含む、触媒物品。
【請求項１９】
前記ＮＯｘ吸着触媒中の前記モレキュラーシーブが前記ＳＣＲ触媒中の金属含有モレキュラーシーブの前記モレキュラーシーブと同じである場合、前記ＮＯｘ吸着触媒中の前記金属と前記ＳＣＲ触媒中の前記金属が前記モレキュラーシーブと組み合わされている、請求項２に記載の触媒物品。
【請求項２０】
前記ＮＯｘ吸着触媒中の前記モレキュラーシーブが前記ＳＣＲ触媒中の金属含有モレキュラーシーブ中の前記モレキュラーシーブと異なる場合、前記ＮＯｘ吸着触媒中の前記金属は、前記ＮＯｘ吸着触媒中の前記モレキュラーシーブとの第一の組み合わせにあり、前記ＳＣＲ触媒中の前記金属は、前記ＳＣＲ触媒中の前記モレキュラーシーブとの第二の組み合わせにあり、前記第一の組み合わせと前記第二の組み合わせは、第三の組み合わせで存在する、請求項２に記載の触媒物品。
【請求項２１】
押出成形モノリス基材を含み、
（ａ）前記押出成形基材が前記ＳＣＲ触媒を含み、前記ＮＯｘ吸着触媒が前記押出成形基材上に層として配置される；又は
（ｂ）前記押出成形基材が前記ＮＯｘ吸着触媒を含み、前記ＳＣＲ触媒が前記押出成形基材上に層として配置される；又は
（ｃ）前記押出成形基材が、前記ＳＣＲ触媒と前記ＮＯｘ吸着触媒を含む、
請求項１に記載の触媒物品。
【請求項２２】
ＳＣＲ触媒、ＮＯｘ吸着触媒及び少なくとも一種の結合剤を含む触媒ウォッシュコートであって、前記ＳＣＲ触媒は、セリウム、クロム、コバルト、銅、ガリウム、インジウム、イリジウム、鉄、マンガン、モリブデン、ニッケル、パラジウム、白金、ルテニウム、レニウム、銀、スズ及び亜鉛からなる群から選択される金属を含み；前記ＮＯｘ吸着触媒は、モレキュラーシーブと、セリウム、コバルト、鉄、ランタン、マンガン、モリブデン、ニオブ、パラジウム、タングステン、銀及び亜鉛からなる群から選択される金属を含み、ここで、
（ａ）前記ＳＣＲ触媒中の前記金属と前記ＮＯｘ吸着触媒中の前記金属は異なっているか、又は
（ｂ）前記ＳＣＲ触媒中の前記金属と前記ＮＯｘ吸着触媒中の前記金属は同じであり、かつ（ｉ）前記ＮＯｘ吸着触媒のみがモレキュラーシーブを含むか、又は（ｉｉ）前記ＳＣＲ触媒中の前記モレキュラーシーブが、前記ＮＯｘ吸着触媒中の前記モレキュラーシーブとは異なり、前記少なくとも一種の結合剤が、アルミナ、シリカ、非ゼオライトシリカ−アルミナ、天然粘土、ＴｉＯ２、ＺｒＯ２及びＳｎＯ２からなる群から選択される、触媒ウォッシュコート。
【請求項２３】
アンモニアスリップ触媒を製造する方法において、（ａ）セリウム、コバルト、鉄、ランタン、マンガン、モリブデン、ニオブ、パラジウム、タングステン、銀及び亜鉛からなる群から選択される金属を含むＮＯｘ吸着触媒を含む下層ウォッシュコートを基材上に適用することによって、基材上に下層を形成する工程、（ｂ）前記基材上の前記下層ウォッシュコートを乾燥させる工程、（ｃ）前記基材上の前記下層ウォッシュコートをか焼する工程、（ｄ）ＳＣＲ触媒を含む上層ウォッシュコートを工程（ｃ）で形成されたか焼された下層上に適用することによって前記下層上に位置する上層を形成する工程、（ｅ）前記基材上の前記か焼された下層上の前記上層ウォッシュコートを乾燥させる工程、及び（ｆ）前記基材上の前記下層ウォッシュコート上の前記上層ウォッシュコートをか焼する工程を含む方法。
【請求項２４】
アンモニアスリップ触媒を製造する方法において、（ａ）ＳＣＲ触媒を含む下層ウォッシュコートを基材上に適用することによって基材上に下層を形成する工程、（ｂ）前記基材上の前記下層ウォッシュコートを乾燥させる工程、（ｃ）前記基材上の前記下層ウォッシュコートをか焼する工程、（ｄ）セリウム、コバルト、鉄、ランタン、マンガン、モリブデン、ニオブ、パラジウム、タングステン、銀及び亜鉛からなる群から選択される金属を含むＮＯｘ吸着触媒を含む上層ウォッシュコートを、工程（ｃ）で形成されたか焼下層上に適用することによって、前記下層上に位置する上層を形成する工程、（ｅ）前記基材上の前記か焼下層上の前記上層ウォッシュコートを乾燥させる工程、及び（ｆ）前記基材上の前記下層ウォッシュコート上の前記上層ウォッシュコートをか焼する工程を含む方法。
【請求項２５】
請求項１に記載の触媒物品、受動的ＮＯｘ吸着材（ＰＮＡ）及び場合によりディーゼル酸化触媒（ＤＯＣ）又は触媒化スートフィルター（ＣＳＦ）を備えた排気システムであって、前記受動的ＮＯｘ吸着材又は前記ＤＯＣが前記ＣＳＦに続き、請求項１に記載の触媒物品の上流に配置され、請求項１に記載の物品はフィルター上に配置される、排気システム。
【請求項２６】
請求項１に記載の触媒物品と近位連結触媒化スートフィルター（ＣＳＦ）又はＳＣＲフィルター（ＳＣＲＦ）を含み、前記触媒化スートフィルターが請求項１に記載の触媒物品の下流に配置されている排気システム。
【請求項２７】
エンジンのコールドスタート中における排気ガス流中のＮＯｘ濃度を低減させるための方法であって、ＮＯｘを含む排気ガス流を請求項１に記載の触媒物品に接触させることを含み、吸蔵ＮＯｘが炭化水素ＳＣＲによって還元される、方法。